(57)【要約】【課題】特に耐光性に優れる紙処理剤などとして有用なアリルアミン系重合体、このものを簡単な操作により高収率で製造する工業的に有利な製造方法、および上記アリルアミン系重合体を含む耐光性に優れる紙処理剤を提供する。【解決手段】モノアリルアミン類やジアリルアミン類由来の構成単位とアクリルアミド類由来の構成単位とアリルスルホン酸化合物由来の構成単位とを有するアリルアミン−アクリルアミド−アリルスルホン酸系共重合体、極性溶媒中で、水溶性ラジカル開始剤の存在下、モノアリルアミン類やジアリルアミン類とアクリルアミド類とアリルスルホン酸化合物を共重合させて、前記共重合体を製造する方法、並びに前記アリルアミン−アクリルアミド−アリルスルホン酸系共重合体を含む紙処理剤である。【選択図】　　なし【特許請求の範囲】
【請求項１】
（Ａ）一般式（Ｉ）、一般式（ＩＩ−ａ）および一般式（ＩＩ−ｂ）
【化１】
2004027162.tif 000020
（式中、Ｒ１、Ｒ２およびＲ３は、それぞれ水素原子、水酸基を有していてもよい炭素数１〜１０のアルキル基または炭素数７〜１０のアラルキル基を示し、Ｒ１およびＲ２はたがいに同一であっても異なっていてもよい。）
で表される構成単位、その付加塩および第四級アンモニウム塩の中から選ばれる少なくとも１種と、（Ｂ）一般式（ＩＩＩ）
【化２】
2004027162.tif 000021
（式中、Ｒ４は水素原子またはメチル基を示す。）
で表される構成単位と、（Ｃ）一般式（ＩＶ）
【化３】
2004027162.tif 000022
（式中、Ｒ５は水素原子又はメチル基、Ｘは水素原子、アルカリ金属またはアンモニウム基を示す。）
で表される構成単位とを有することを特徴とするアリルアミン−アクリルアミド−アリルスルホン酸系共重合体。
【請求項２】
（Ａ）単位と（Ｂ）単位と（Ｃ）単位との含有割合が、モル比で（２０〜０．５）：１：（２０〜０．５）である請求項１に記載のアリルアミン−アクリルアミド−アリルスルホン酸系共重合体。
【請求項３】
極性溶媒中において、分子中にアゾ基を有する水溶性ラジカル開始剤または過硫酸塩系ラジカル開始剤の存在下、（ａ）一般式（Ｖ）および一般式（ＶＩ）
【化４】
2004027162.tif 000023
（式中、Ｒ１、Ｒ２およびＲ３は、それぞれ水素原子、水酸基を有していてもよい炭素数１〜１０のアルキル基または炭素数７〜１０のアラルキル基を示し、Ｒ１およびＲ２はたがいに同一であっても異なっていてもよい。）
で表されるアリルアミン類の付加塩または第四級アンモニウム塩の中から選ばれる少なくとも１種と、（ｂ）一般式（ＶＩＩ）
【化５】
2004027162.tif 000024
（式中、Ｒ４は水素原子またはメチル基を示す。）
で表されるアクリルアミド類と、（ｃ）一般式（ＶＩＩＩ）
【化６】
2004027162.tif 000025
（式中、Ｒ５は水素原子又はメチル基、Ｘは水素原子、アルカリ金属またはアンモニウム基を示す。）
で表されるアリルスルホン酸化合物とを共重合させることを特徴とする請求項１または２に記載のアリルアミン−アクリルアミド−アリルスルホン酸系共重合体の製造方法。
【請求項４】
極性溶媒が水、無機酸、無機酸の水溶液、無機酸の金属塩の水溶液、有機酸、有機酸の水溶液または極性有機溶媒である請求項３に記載の方法。
【請求項５】
請求項１または２に記載のアリルアミン−アクリルアミド−アリルスルホン酸系共重合体を含むことを特徴とする紙処理剤。
【請求項６】
耐光性を有する請求項５に記載の紙処理剤。
【発明の詳細な説明】
【０００１】
【発明の属する技術分野】
本発明は、アリルアミン−アクリルアミド−アリルスルホン酸系共重合体、その製造方法および用途に関する。さらに詳しくは、本発明は、紙処理剤、特に耐光性に優れる紙処理剤などとして有用なアリルアミン−アクリルアミド−アリルスルホン酸系共重合体、このものを簡単な操作により高収率で製造する工業的に有利な製造方法、および上記アリルアミン−アクリルアミド−アリルスルホン酸系共重合体を含む耐光性に極めて優れる紙処理剤に関するものである。
【０００２】
【従来の技術】
一般の水溶性高分子化合物は、その分子量、イオン性等によって、ろ水性向上剤、歩留り向上剤、サイジング剤、紙力増強剤、紙塗工剤、紙加工剤をはじめとする製紙用薬剤として製紙分野で大量に用いられている。
【０００３】
このような製紙用薬剤の中で、アリルアミン類を原料として用いたものとして、例えばモノアリルアミン化合物やジアリルアミン化合物と、フマル酸、マレイン酸、シトラコン酸、イタコン酸などの不飽和ジカルボン酸とを共重合させてなる両性高分子化合物が知られている（特開平６−２１２５９７号公報）。
【０００４】
一方、近年、コンピュータ利用技術の普及により、コンピュータにより作成した資料をプリンターなどを用いてプリントアウトすることが頻繁に行われるようになってきた。その際使用されるプリンターとしてはドットインパクトプリンター、レーザープリンター、サーマルプリンター、インクジェットプリンターなどが挙げられるが、プリントアウト時の機械的騒音がほとんどなく、かつプリントアウトに伴うランニングコストの低さから、インクジェットプリンターが多く用いられている。このインクジェットプリンターを使用する際に用いられる用紙としては、通常、普通紙やコート紙が多く用いられている。
【０００５】
このようなインクジェットプリンターに使用される用紙は、一般に紙処理剤によって表面処理されており、この紙処理剤の１つとして、ポリアリルアミンが用いられている。上記紙処理剤に対しては、耐光性に優れるものが要求されるが、ポリアリルアミンを用いた紙処理剤は、必ずしも耐光性が十分でないという問題があった。
【０００６】
ところで、アリルアミン類を用いた重合体としては、モノアリルアミン系化合物およびジアリルアミン系化合物の中から選ばれる１種または２種以上を重合させてなる単独重合体や共重合体、あるいはモノアリルアミン系化合物やジアリルアミン系化合物と、不飽和カルボン酸やその他単量体との共重合体が知られている。しかしながら、モノアリルアミン系化合物やジアリルアミン系化合物とアクリルアミド類とアリルスルホン酸化合物との共重合体は、これまで知られていない。
【０００７】
【発明が解決しようとする課題】
本発明は、このような事情のもとで、紙処理剤、特に耐光性に優れる紙処理剤などとして有用なアリルアミン系重合体、このものを簡単な操作により高収率で製造する工業的に有利な製造方法、および上記アリルアミン系重合体を含む耐光性に優れる紙処理剤を提供することを目的とするものである。
【０００８】
【課題を解決するための手段】
本発明者らは、前記目的を達成するために鋭意研究を重ねた結果、モノアリルアミン化合物由来の構成単位やジアリルアミン化合物由来の構成単位と、アクリルアミド類由来の構成単位と、アリルスルホン酸化合物由来の構成単位とを有するアリルアミン−アクリルアミド−アリルスルホン酸系共重合体が、耐光性に極めて優れる紙処理剤として有用であること、このものは、極性溶媒中で特定のラジカル開始剤を用い、モノアリルアミン化合物やジアリルアミン化合物とアクリルアミド類とアリルスルホン酸化合物とを共重合させることにより、高収率で得られることを見出し、この知見に基づいて本発明を完成するに至った。
【０００９】
すなわち、本発明は、
（１）（Ａ）一般式（Ｉ）、一般式（ＩＩ−ａ）および一般式（ＩＩ−ｂ）
【００１０】
【化７】
2004027162.tif 000002
【００１１】
（式中、Ｒ１、Ｒ２およびＲ３は、それぞれ水素原子、水酸基を有していてもよい炭素数１〜１０のアルキル基または炭素数７〜１０のアラルキル基を示し、Ｒ１およびＲ２はたがいに同一であっても異なっていてもよい。）
で表される構成単位、その付加塩および第四級アンモニウム塩の中から選ばれる少なくとも１種と、（Ｂ）一般式（ＩＩＩ）
【００１２】
【化８】
2004027162.tif 000003
【００１３】
（式中、Ｒ４は水素原子またはメチル基を示す。）
で表される構成単位と、（Ｃ）一般式（ＩＶ）
【００１４】
【化９】
2004027162.tif 000004
【００１５】
（式中、Ｒ５は水素原子又はメチル基、Ｘは水素原子、アルカリ金属またはアンモニウム基を示す。）
で表される構成単位とを有することを特徴とするアリルアミン−アクリルアミド−アリルスルホン酸系共重合体、
【００１６】
（２）（Ａ）単位と（Ｂ）単位と（Ｃ）単位との含有割合が、モル比で（２０〜０．５）：１：（２０〜０．５）である第（１）項に記載のアリルアミン−アクリルアミド−アリルスルホン酸系共重合体、
（３）極性溶媒中において、分子中にアゾ基を有する水溶性ラジカル開始剤または過硫酸塩系ラジカル開始剤の存在下、（ａ）一般式（Ｖ）および一般式（ＶＩ）
【００１７】
【化１０】
2004027162.tif 000005
【００１８】
（式中、Ｒ１、Ｒ２およびＲ３は前記と同じである。）
で表されるアリルアミン類の付加塩または第四級アンモニウム塩の中から選ばれる少なくとも１種と、（ｂ）一般式（ＶＩＩ）
【００１９】
【化１１】
2004027162.tif 000006
【００２０】
（式中、Ｒ４は前記と同じである。）
で表されるアクリルアミド類と、（ｃ）一般式（ＶＩＩＩ）
【００２１】
【化１２】
2004027162.tif 000007
【００２２】
（式中、Ｒ５およびＸは前記と同じである。）
で表されるアリルスルホン酸化合物とを共重合させることを特徴とする第（１）項または第（２）項に記載のアリルアミン−アクリルアミド−アリルスルホン酸系共重合体の製造方法、
【００２３】
（４）極性溶媒が水、無機酸、無機酸の水溶液、無機酸の金属塩の水溶液、有機酸、有機酸の水溶液または極性有機溶媒である第（３）項に記載の方法。
（５）第（１）項または第（２）項に記載のアリルアミン−アクリルアミド−アリルスルホン酸系共重合体を含むことを特徴とする紙処理剤、
（６）耐光性を有する第（５）項に記載の紙処理剤、
を提供するものである。
【００２４】
【発明の実施の形態】
本発明のアリルアミン−アクリルアミド−アリルスルホン酸系共重合体は、構成単位として、（Ａ）一般式（Ｉ）、一般式（ＩＩ−ａ）および一般式（ＩＩ−ｂ）
【００２５】
【化１３】
2004027162.tif 000008
【００２６】
で表される単位、その付加塩および第四級アンモニウム塩の中から選ばれる少なくとも１種と、（Ｂ）一般式（ＩＩＩ）
【００２７】
【化１４】
2004027162.tif 000009
【００２８】
で表される単位と、（Ｃ）一般式（ＩＶ）
【００２９】
【化１５】
2004027162.tif 000010
【００３０】
で表される単位とを有するものである。この共重合体はランダム、ブロックのいずれであってもよい。
【００３１】
前記（Ａ）構成単位において、一般式（Ｉ）におけるＲ１およびＲ２、並びに一般式（ＩＩ−ａ）、（ＩＩ−ｂ）におけるＲ３は、それぞれ水素原子、水酸基を有していてもよい炭素数１〜１０のアルキル基または炭素数７〜１０のアラルキル基を示す。ここで、水酸基を有していてもよい炭素数１〜１０のアルキル基は直鎖状、分岐状、環状のいずれであってもよく、このようなものとしては、水酸基を有していてもよい炭素数１〜４のアルキル基、具体的にはメチル基、エチル基、ｎ−プロピル基、イソプロピル基、各種ブチル基、２−ヒドロキシエチル基、２−ヒドロキシプロピル基、３−ヒドロキシプロピル基などを、さらにはシクロヘキシル基を好ましく挙げることができる。また、炭素数７〜１０のアラルキル基の例としては、ベンジル基、フェネチル基などを好ましく挙げることができる。
【００３２】
前記一般式（Ｉ）におけるＲ１とＲ２は、たがいに同一であってもよいし、異なっていてもよい。また、一般式（Ｉ）、（ＩＩ−ａ）、（ＩＩ−ｂ）で表される構成単位の付加塩としては、例えば塩酸塩、臭化水素酸塩、硫酸塩、硝酸塩、亜硫酸塩、リン酸塩、アミド硫酸塩、メタンスルホン酸塩などが挙げられる。さらに、第四級アンモニウム塩としては、一般式（ＩＩ−ａ）、（ＩＩ−ｂ）で表される構成単位の第四級アンモニウム塩を好ましく挙げることができ、例えばＮ，Ｎ−ジメチルアンモニウムクロリド、Ｎ，Ｎ−ジエチルアンモニウムクロリド、Ｎ，Ｎ−ジプロピルアンモニウムクロリド、Ｎ，Ｎ−ジブチルアンモニウムクロリド、Ｎ，Ｎ−メチルベンジルアンモニウムクロリド、Ｎ，Ｎ−エチルベンジルアンモニウムクロリド、およびこれらのクロリド類に対応するブロミド類、ヨージド類、メチルサルフェート類などを挙げることができる。
【００３３】
前記（Ｂ）構成単位において、一般式（ＩＩＩ）におけるＲ４は水素原子またはメチル基である。
一方、前記（Ｃ）構成単位において、一般式（ＩＶ）におけるＲ５は水素原子またはメチル基、Ｘは水素原子、ナトリウムやカリウムなどのアルカリ金属またはアンモニウム基を示す。
【００３４】
本発明のアリルアミン−アクリルアミド−アリルスルホン酸系共重合体における前記（Ａ）構成単位と（Ｂ）構成単位と（Ｃ）構成単位の含有割合は、モル比で（２０〜０．５）：１：（２０〜０．５）の範囲が好ましく、より好ましくは（１５〜０．６）：１：（１５〜０．６）の範囲であり、特に好ましくは（１０〜０．８）：１：（１０〜０．８）の範囲である。
【００３５】
また、分子量は、ゲルパーミエーションクロマトグラフィー（ＧＰＣ）法によるポリエチレングリコール換算の重量平均分子量で、通常５００〜１０，０００、好ましくは８００〜５，０００の範囲である。
このアリルアミン−アクリルアミド−アリルスルホン酸系共重合体は、以下に示す本発明の方法により、効率よく、高収率で製造することができる。
【００３６】
本発明の方法においては、極性溶媒中において、分子中にアゾ基を有する水溶性ラジカル開始剤または過硫酸塩系ラジカル開始剤の存在下、（ａ）一般式（Ｖ）および一般式（ＶＩ）
【００３７】
【化１６】
2004027162.tif 000011
【００３８】
（式中、Ｒ１、Ｒ２およびＲ３は前記と同じである。）
で表されるアリルアミン類の付加塩または第四級アンモニウム塩の中から選ばれる少なくとも１種と、（ｂ）一般式（ＶＩＩ）
【００３９】
【化１７】
2004027162.tif 000012
【００４０】
（式中、Ｒ４は前記と同じである。）
で表されるアクリルアミド類と、（ｃ）一般式（ＶＩＩＩ）
【００４１】
【化１８】
2004027162.tif 000013
【００４２】
（式中、Ｒ５およびＸは前記と同じである。）
で表されるアリルスルホン酸化合物とを共重合させる。
【００４３】
上記極性溶媒としては、例えば水、無機酸（塩酸、硫酸、リン酸、ポリリン酸など）またはその水溶液、無機酸の金属塩（塩化亜鉛、塩化カルシウム、塩化マグネシウムなど）の水溶液、有機酸（ギ酸、酢酸、プロピオン酸、乳酸など）またはその水溶液、あるいは極性有機溶媒（アルコール、ジメチルスルホキシド、ジメチルホルムアミドなど）等を挙げることができるが、これらの混合物でもよい。また、これらの中で水系溶媒が好ましい。
【００４４】
また、ラジカル開始剤（ラジカル重合開始剤）の中で、分子中にアゾ基を有する水溶性ラジカル開始剤（以下、水溶性アゾ系開始剤と称すことがある。）としては、分子中にアゾ基とカチオン性窒素をもつ基とを有するラジカル重合開始剤が好ましく、このようなラジカル重合開始剤としては、従来公知の化合物の中から、任意に選択して用いることができ、中でも一般式（ＩＸ）
Ｒ６−Ｎ＝Ｎ−Ｒ７　　　　　　　　…（ＩＸ）
［式中のＲ６とＲ７の少なくとも一方がアミノヒドロカルビル基、アミジニルヒドロカルビル基およびシアノアミノヒドロカルビル基の中から選ばれるカチオン化しうる窒素原子を含む基で、残りはヒドロカルビル基またはシアノヒドロカルビル基であり、Ｒ６とＲ７は、これらが一緒になって一般式（Ｘ）
【００４５】
【化１９】
2004027162.tif 000014
【００４６】
（Ｒはアルキレン基、Ｙはカチオン化しうる窒素原子を含む基であり、共有結合（ａ）および（ｂ）はそれぞれアゾ基の窒素原子と結合してアゾ基を含む環を形成している。）
で示される単一のアルキレン基を形成してもよい。］
で表されるアゾ化合物の無機酸塩または有機酸塩が、合成の容易さなどの点で実用に供される。
【００４７】
この一般式（ＩＸ）におけるＲ６およびＲ７の中で、アミノヒドロカルビル基としては、例えばアミノアルキル基、アミノアリール基、アミノアルカリール基、アミノアラルキル基などが挙げられ、アミジニルヒドロカルビル基としては、例えばアミジニルアルキル基、アミジニルアリール基、アミジニルアルカリール基、アミジニルアラルキル基などが挙げられ、シアノアミノヒドロカルビル基としては、例えばシアノアミノアルキル基、シアノアミノアリール基、シアノアミノアルカリール基、シアノアミノアラルキル基などが挙げられる。また、ヒドロカルビル基としては、例えばアルキル基、アリール基、アルカリール基、アラルキル基などが挙げられ、シアノヒドロカルビル基としては、例えばシアノアルキル基、シアノアリール基、シアノアルカリール基、シアノアラルキル基などが挙げられる。
【００４８】
一方、一般式（Ｘ）のＲで示されるアルキレン基としては、例えば直鎖状アルキレン基、アルキルアルキレン基、アリールアルキレン基などが挙げられる。
【００４９】
上記一般式（ＩＸ）で表されるラジカル重合開始剤の例としては、２，２′−ジアミジニル−２，２′−アゾプロパン・塩酸塩［２，２′−アゾビス（２−アミジノプロパン）塩酸塩］、２，２′−ジアミジニル−２，２′−アゾブタン・塩酸塩、２，２′−ジアミジニル−２，２′−アゾペンタン・塩酸塩、２，２′−ビス（Ｎ−フェニルアミジニル）−２，２′−アゾプロパン・塩酸塩、２，２′−ビス（Ｎ−フェニルアミジニル）−２，２′−アゾブタン・塩酸塩、２，２′−ビス（Ｎ，Ｎ−ジメチルアミジニル）−２，２′−アゾプロパン・塩酸塩、２，２′−ビス（Ｎ，Ｎ−ジメチルアミジニル）−２，２′−アゾブタン・塩酸塩、２，２′−ビス（Ｎ，Ｎ−ジエチルアミジニル）−２，２′−アゾプロパン・塩酸塩、２，２′−ビス（Ｎ，Ｎ−ジエチルアミジニル）−２，２′−アゾブタン・塩酸塩、２，２′−ビス（Ｎ−ジｎ−ブチルアミジニル）−２，２′−アゾプロパン・塩酸塩、２，２′−ビス（Ｎ−ジｎ−ブチルアミジニル）−２，２′−アゾブタン・塩酸塩、３，３′−ビス（Ｎ，Ｎ−ジｎ−ブチルアミジニル）−３，３′−アゾペンタン・塩酸塩、アゾ−ビス−Ｎ，Ｎ′−ジメチレンイソブチルアミジン・塩酸塩；２，２′−アゾ−ビス（２−メチル−４−ジエチルアミノ）−ブチロニトリル・塩酸塩、２，２′−アゾ−ビス（２−メチル−４−ジメチルアミノ）−ブチロニトリル・塩酸塩、２，２′−アゾ−ビス（２−メチル−４−ジエチルアミノ）−ブチロニトリル・塩酸塩、２，２′−アゾ−ビス（２−メチル−４−ジエチルアミノ）−ブチロニトリルまたは２，２′−アゾ−ビス（２−メチル−４−ジメチルアミノ）−ブチロニトリルを、ジメチル硫酸またはｐ−トルエンスルホン酸メチルなどで四級化して得た第４アンモニウム塩型アゾニトリル；３，５−ジアミジニル−１，２−ジアゾ−１−シクロペンテン・塩酸塩、３−メチル−３，４−ジアミジニル−１，２−ジアゾ−１−シクロペンテン・塩酸塩、３−エチル−３，５−ジアミジニル−１，２−ジアゾ−１−シクロペンテン・塩酸塩、３，５−ジメチル−３，５−ジアミジニル−１，２−ジアゾ−１−シクロペンテン・塩酸塩、３，６−ジアミジニル−１，２−ジアゾ−１−シクロヘキセン・塩酸塩、３−フェニル−３，５−ジアミジニル−１，２−ジアゾ−１−シクロペンテン・塩酸塩、３，５−ジフェニル−３，５−ジアミジニル−１，２−ジアゾ−１−シクロペンテン・塩酸塩などが挙げられる。塩酸塩の場合、二塩酸塩でもよい。
【００５０】
また、水溶性アゾ系開始剤として、一般式（ＸＩ）
【００５１】
【化２０】
2004027162.tif 000015
【００５２】
［式中、Ｒ８〜Ｒ１１は、それぞれ独立に低級アルキル基、Ｒ１２およびＲ１３は、それぞれ独立に、一般式（ＸＩＩ）
【００５３】
【化２１】
2004027162.tif 000016
【００５４】
（ただし、Ｚは炭素数１〜１２のアルキレン基）
で示されるヒドロキシアルキルアミド基またはヒドロキシアルキルエステル基を示す。］
で表される化合物も用いることができる。
【００５５】
前記一般式（ＸＩ）において、Ｒ８〜Ｒ１１で示される低級アルキル基としては、炭素数１〜１０の飽和または不飽和のアルキル基が挙げられ、このアルキル基は直鎖状、分岐状、環状のいずれであってもよく、また、１つ以上の炭素原子がＯ、ＳまたはＮによって置換されていてもよい。例えば、Ｒ８〜Ｒ１１は炭素数２〜９のアルコキシアルキル基などであってもよい。
【００５６】
この一般式（ＸＩ）で表される化合物の中で、Ｒ８〜Ｒ１１がいずれもメチル基であって、Ｒ１２およびＲ１３として、一般式（ＸＩＩ）におけるＺがエチレン基であるものが好ましく、特に２，２′−アゾビス［２−メチル−Ｎ−（２−ヒドロキシエチル）プロピオンアミド］が好適である。
【００５７】
さらに、水溶性アゾ系開始剤として、２，２′−アゾビス［２−（２−イミダゾリン−２−イル）プロパン］塩酸塩、２，２′−アゾビス（２−メチルブタンアミドキシム）塩酸塩なども好ましく用いることができる。
【００５８】
これらの水溶性アゾ系開始剤としては、１種を単独で用いてもよいし、２種以上を組み合わせて用いてもよい。
一方、過硫酸塩系ラジカル開始剤としては、例えば過硫酸アンモニウム、過硫酸ナトリウム、過硫酸カリウムなどが挙げられ、これらは単独で用いてもよいし、２種以上を組み合わせて用いてもよい。
【００５９】
本発明の方法においては、原料モノマーとして、（ａ）前記一般式（Ｖ）および一般式（ＶＩ）で表されるアリルアミン類の付加塩または第四級アンモニウム塩の中から選ばれる少なくとも１種、（ｂ）前記一般式（ＶＩＩ）で表されるアクリルアミド類および（ｃ）前記一般式（ＶＩＩＩ）で表されるアリルスルホン酸化合物が用いられる。
【００６０】
ここで、（ａ）成分モノマーであるアリルアミン類の付加塩または第四級アンモニウム塩の好ましいものとしては、前記一般式（Ｖ）で表されるモノアリルアミン化合物の付加塩として、モノアリルアミン、Ｎ−メチルアリルアミン、Ｎ−エチルアリルアミン、Ｎ−プロピルアリルアミン、Ｎ−シクロヘキシルアリルアミン、Ｎ，Ｎ−ジメチルアリルアミン、Ｎ，Ｎ−ジエチルアリルアミン、Ｎ，Ｎ−ジプロピルアリルアミン、Ｎ，Ｎ−ジシクロヘキシルアリルアミン、Ｎ，Ｎ−（メチル）シクロヘキシルアリルアミン、Ｎ，Ｎ−（エチル）シクロヘキシルアリルアミンなどの塩酸塩、臭化水素酸塩、硫酸塩、硝酸塩、亜硫酸塩、リン酸塩、アミド硫酸塩、メタンスルホン酸塩などを、前記一般式（ＶＩ）で表されるジアリルアミン化合物の付加塩として、ジアリルアミン、Ｎ−メチルジアリルアミン、Ｎ−エチルジアリルアミン、Ｎ−プロピルジアリルアミン、Ｎ−ブチルジアリルアミン、Ｎ−２−ヒドロキシエチルジアリルアミン、Ｎ−２−ヒドロキシプロピルジアリルアミン、Ｎ−３−ヒドロキシプロピルジアリルアミンなどの塩酸塩、臭化水素酸塩、硫酸塩、硝酸塩、亜硫酸塩、リン酸塩、アミド硫酸塩、メタンスルホン酸塩などを、前記一般式（Ｖ）で表されるジアリルアミン化合物の第四級アンモニウム塩として、塩化ジアリルジメチルアンモニウム、臭化ジアリルジメチルアンモニウム、沃化ジアリルジメチルアンモニウム、メチル硫酸ジアリルジメチルアンモニウム、塩化ジアリルジエチルアンモニウム、臭化ジアリルジエチルアンモニウム、沃化ジアリルジエチルアンモニウム、メチル硫酸ジアリルジエチルアンモニウム、塩化ジアリルメチルベンジルアンモニウム、臭化ジアリルメチルベンジルアンモニウム、沃化ジアリルメチルベンジルアンモニウム、メチル硫酸ジアリルメチルベンジルアンモニウム、塩化ジアリルエチルベンジルアンモニウム、臭化ジアリルエチルベンジルアンモニウム、沃化ジアリルエチルベンジルアンモニウム、メチル硫酸ジアリルエチルベンジルアンモニウムなどを挙げることができる。これらの（ａ）成分モノマーは、１種を単独で用いてもよいし、２種以上を組み合わせて用いてもよい。
【００６１】
また、（ｂ）成分モノマーである一般式（ＶＩＩ）で表されるアクリルアミド類としては、アクリルアミドまたはメタクリルアミドあるいはその両方を用いることができる。
【００６２】
一方、（ｃ）成分モノマーである前記一般式（ＶＩＩＩ）で表されるアリルスルホン酸化合物としては、例えばアリルスルホン酸、メタリルスルホン酸、アリルスルホン酸ナトリウム、メタリルスルホン酸ナトリウム、アリルスルホン酸カリウム、メタリルスルホン酸カリウム、アリルスルホン酸アンモニウム、メタリルスルホン酸アンモニウムなどが挙げられる。これらのアリルスルホン酸化合物は、１種を単独で用いてもよいし、２種以上を組み合わせて用いてもよい。
【００６３】
本発明における重合方法としては、例えば前記極性溶媒、好ましくは水系溶媒中に、所定の割合の前記（ａ）成分モノマーと（ｂ）成分モノマーと（ｃ）成分モノマーを、それらの合計量の濃度が通常２０〜８０重量％、好ましくは２５〜７５重量％になるように加えると共に、前述のラジカル開始剤を、モノマー全量に対し、好ましくは０．１〜１５モル％、より好ましくは０．５〜１２モル％の割合で加え、３０〜９０℃程度、好ましくは４０〜８０℃の温度で重合反応を行う。反応時間は、モノマーの種類やラジカル開始剤の種類、反応温度などに左右され、一概に定めることはできないが、通常２４〜１２０時間程度で十分である。
【００６４】
このようにして生成したアリルアミン−アクリルアミド−アリルスルホン酸系共重合体は、付加塩および／または第四級アンモニウム塩を形成しているので、公知の方法により、付加塩および／または第四級アンモニウム塩の形で取り出し、精製してもよいし、所望により、アルカリで処理したのち、遊離の形で取り出し、精製してもよい。さらに、このようにして精製された遊離の形の重合体に、所望の酸を付加させ、完全付加塩または部分付加塩にすることができる。
【００６５】
このようにして得られたアリルアミン−アクリルアミド−アリルスルホン酸系共重合体は、両性高分子化合物であるにもかかわらず、ｐＨ１〜１３の範囲で水に溶解する性質を有し、紙処理剤や染色助剤などとして有用である。特に紙処理剤として用いる場合、極めて優れた耐光性を付与することができる。
【００６６】
本発明はまた、前記アリルアミン−アクリルアミド−アリルスルホン酸系共重合体を含む紙処理剤をも提供する。この紙処理剤は、従来のポリアリルアミンを含む紙処理剤に比べて、耐光性に優れており、例えばインクジェットプリンターに使用される用紙などに好適に用いられる。
【００６７】
【実施例】
次に、本発明を実施例により、さらに詳細に説明するが、本発明は、これらの例によってなんら限定されるものではない。
なお、共重合体の重合平均分子量は、下記の方法に従って測定した。
【００６８】
〈共重合体の重量平均分子量の測定〉
共重合体の重量平均分子量（Ｍｗ）は、日立Ｌ−６０００型高速液体クロマトグラフを使用し、ゲル・パーミエーション・クロマトグラフィー（ＧＰＣ）によって測定した。溶離液流路ポンプは日立Ｌ−６０００、検出器はショーデックスＲＩ　ＳＥ−６１示差屈折率検出器、カラムはアサヒパックの水系ゲル濾過タイプのＧＳ−２２０ＨＱ（排除限界分子量３，０００）とＧＳ−６２０ＨＱ（排除限界分子量２００万）とをダブルに接続したものを用いた。サンプルは溶離液で０．５ｇ／１００ｍｌの濃度に調整し、２０μｌを用いた。溶離液には、０．４ｍｏｌ／ｌの塩化ナトリウム水溶液を使用した。カラム温度は３０℃で、流速は１．０ｍｌ／分で実施した。標準サンプルとして分子量１０６、１９４、４４０、６００、１４７０、４１００、７１００、１０３００、１２６００、２３０００などのポリエチレングリコールを用いて較正曲線を求め、その較正曲線を基に共重合体のＭｗを求めた。
【００６９】
実施例１　Ｐ（ＤＡＡ・ＨＣｌ／ＡＡｍ／ＳＡＳ）の製造
攪拌機、温度計、還流式冷却管を装備した１０００ｍｌの四つ口丸底セパラブルフラスコ中にアリルスルホン酸ナトリウム（ＳＡＳ）１５５．０ｇ（１．０モル）、アクリルアミド（ＡＡｍ）１４．７ｇ（０．２モル）を仕込み、それに濃度６５．７６重量％のジアリルアミン塩酸塩（ＤＡＡ・ＨＣｌ）水溶液１６３．９ｇ（１．０モル）を加え、さらに蒸留水２２２．４ｇを追加して均一透明のモノマー溶液を調製した。フラスコ内温を５０℃、攪拌下、２，２′−アゾビス（２−アミジノプロパン）二塩酸塩（ＡＢＡＰ）６．０ｇ（モノマーに対して１．０モル％）を添加し、さらに、重合を開始してから２４時間経過した後にもＡＢＡＰ６．０ｇ（１．０モル％）を添加した。重合反応は５０℃で合計９６時間行った。
【００７０】
得られた反応溶液を一部採取し、ＧＰＣを測定した。重合収率は９７％、重量平均分子量は２５００であった。得られた反応溶液を一部採取し、メタノール中に投入することにより白色沈殿を生成させ、さらにメタノールで洗浄後、濾別して５０℃で４８時間加熱真空乾燥を行った。元素分析の結果、Ｃ＝４５．７４％、Ｈ＝６．７３％、Ｎ＝６．８０％、Ｓ＝１２．３０％であった。これらより、ジアリルアミン塩酸塩：アクリルアミド：アリルスルホン酸ナトリウムの共重合比は５：１：５であった。
この共重合体の赤外分光スペクトルを図１に、ＧＰＣ測定によるクロマトグラムを図２に示す。
【００７１】
実施例２〜４
実施例１において、ジアリルアミン塩酸塩の代わりに表１に示すアリルアミン類の塩を用い、かつ表１に示す反応条件で、実施例１と同様に重合を行い、共重合体を得た。
この共重合体の重合収率および重量平均分子量を、モノマー濃度および重合時間と共に、表１に示す。
【００７２】
【表１】
2004027162.tif 000017
【００７３】
［注］
ＡＡ・ＨＣｌ：アリルアミン塩酸塩
ＭＤＡＡ・ＨＣｌ：Ｎ−メチルジアリルアミン塩酸塩
ＤＡＤＭＡＣ：ジアリルジメチルアンモニウムクロライド
ＡＢＡＰ：２，２′−アゾビス（２−アミジノプロパン）二塩酸塩
【００７４】
実施例５〜７
表２に示すモノマーの仕込み比の条件にて、実施例１と同様に重合を行い、共重合体を得た。この共重合体の重合収率および重量平均分子量を表２に示す。
【００７５】
【表２】
2004027162.tif 000018
【００７６】
比較例１　Ｐ（ＤＡＡ・ＨＣｌ／ＳＡＳ）の製造
攪拌機、温度計、還流式冷却管を装備した３０００ｍｌの四つ口丸底セパラブルフラスコ中にアリルスルホン酸ナトリウム３８８．０ｇ（２．５モル）を仕込み、それに濃度６５．７６重量％のジアリルアミン塩酸塩水溶液５０８．０ｇ（２．５モル）を加え、さらに蒸留水４９３．８ｇを追加して均一透明のモノマー溶液を調製した。フラスコ内温を５０℃、攪拌下、２，２′−アゾビス（２−アミジノプロパン）二塩酸塩（ＡＢＡＰ）２７．１ｇ（モノマーに対して２．０モル％）を添加し、さらに、重合を開始してから２４時間経過した後にもＡＢＡＰ４０．６８ｇ（３．０モル％）を添加した。重合反応は５０℃で合計７２時間行った。
【００７７】
実施例８　インクジェット記録用紙の作製
シリカ［（株）トクヤマ製「ファインシールＸ−３７Ｂ」］２２．５重量部、ポバール［（株）クラレ製「ＰＶＡ−１１７」］６．７５重量部、試験対象ポリマー４．５重量部を混合し、シリカ濃度が１５重量％になるように調整して紙処理剤を作製した。
【００７８】
普通紙（コピー用紙）に、上記紙処理剤を、三矢化成（株）製「Ｒ．Ｄ．Ｓ．ラボラトリー・コーティング・ロッド」を用いて、乾燥厚さが１０μｍになるように均一に塗布し、加熱乾燥することにより、試験用紙を作製した。
【００７９】
試験例１　耐光性試験
実施例８で作製した試験用紙に、市販のインクジェットプリンター「ＣＡＮＯＮ　ＢＪ−Ｆ６１０」を用いて印刷した。これに、スガ試験機（株）製「キセノンフェードメーターＸ２５Ｆ」を用い、放射照度６０Ｗ／ｍ２、ＢＰＴ（ブラックパネル温度）６３℃、湿度５０％ＲＨ、照射時間２４時間の条件で照射を行い、目視および色彩色差計「ミノルタＣＲ−３２１」を用い、耐光性を下記の判定基準で評価した。結果を表３に示す。
【００８０】
Ａ：ほとんど褪色なし
Ｂ：幾分褪色あり
Ｃ：褪色あり
【００８１】
試験例２　耐水性試験
蒸留水に試験対象ポリマーを溶解し、そのポリマー溶液中に普通紙を浸漬させた後に、乾燥させることによって試験用紙を作成した。
次に、この試験用紙に、前記プリンターを用いて印刷し、自然乾燥後に一滴の蒸留水を垂らした。自然乾燥の後にその滲みの状態を目視で評価した。
【００８２】
耐水性を下記の判定基準で評価した。結果を表３に示す。
【００８３】
Ａ：ほとんど滲みなし
Ｂ：幾分滲みあり
Ｃ：滲みあり
【００８４】
【表３】
2004027162.tif 000019
【００８５】
１）ブランク：紙処理剤に試験対象ポリマーを添加しないもの。
２）ＰＡＡ：ポリアリルアミン、日東紡績（株）製、Ｍｗ１２００
表３から、本発明のアリルアミン−アクリルアミド−アリルスルホン酸系共重合体は、紙処理剤に用いた場合、優れた耐光性を付与すると共に、ブランクに比較して耐水性の向上が見られる。
【００８６】
【発明の効果】
本発明によれば、紙処理剤、特に耐光性に優れると共に、良好な耐水性を有する紙処理剤などとして有用なアリルアミン−アクリルアミド−アリルスルホン酸系共重合体を簡単な操作により収率よく、工業的に有利に得ることができる。
【図面の簡単な説明】
【図１】実施例１で得られた共重合体の赤外分光スペクトル図である。
【図２】実施例１で得られた共重合体のＧＰＣ測定によるクロマトグラムである。
【図１】
2004027162.tif 000026
【図２】
2004027162.tif 000027